(57)【要約】【課題】半導体デバイス用の層間絶縁材料に好適な、有機シラン化合物からなる化学気相成長法により形成させる絶縁膜用材料、この材料から形成される絶縁膜および絶縁膜を用いた半導体デバイスを提供する。【解決手段】一般式（１）で示される有機シラン化合物を含んでなる、化学気相成長法、特にプラズマ励起化学気相成長法により形成させる絶縁膜用材料。【化１】2004256479.tif 000009（式中、Ｒ１，Ｒ２，Ｒ３は、炭素数１〜２０の炭化水素基を表し、Ｒ４，Ｒ５は、水素原子または炭素数１〜２０の炭化水素基を表す。Ｒ１，Ｒ２，Ｒ３は、互いに結合し、環状構造を形成してもよい。ｍは、１乃至３の整数、ｎは、０乃至２の整数、４−ｍ−ｎは、１乃至３の整数を表す。）【選択図】  選択図なし【特許請求の範囲】
【請求項１】
三級炭素原子と酸素原子が直結したアルコキシ基を少なくとも一つ有する下記一般式（１）
【化１】
2004256479.tif 000008
（式中、Ｒ１，Ｒ２，Ｒ３は、炭素数１〜２０の炭化水素基を表し、Ｒ４，Ｒ５は、水素原子または炭素数１〜２０の炭化水素基を表す。Ｒ１，Ｒ２，Ｒ３は、互いに結合し、環状構造を形成してもよい。ｍは、１乃至３の整数、ｎは、０乃至２の整数、４−ｍ−ｎは、１乃至３の整数を表す。）
で示される有機シラン化合物を含んでなる、化学気相成長法により形成される絶縁膜用材料。
【請求項２】
上記一般式（１）の有機シラン化合物が、ターシャリーブトキシシラン化合物である請求項１の絶縁膜用材料。
【請求項３】
ケイ素、炭素、酸素、水素以外の元素であって製造原料に由来する不純物量が１０ｐｐｂ未満であり、かつ含水量が５０ｐｐｍ未満であることを特徴とする請求項１または請求項２の絶縁膜用材料。
【請求項４】
化学気相成長法が、プラズマ励起化学気相成長法（ＰＥＣＶＤ：Ｐｌａｓｍａ  Ｅｎｈａｎｃｅｄ  Ｃｈｅｍｉｃａｌ  Ｖａｐｏｒ  Ｄｅｐｏｓｉｔｉｏｎ）である請求項１乃至３のいずれかに記載の絶縁膜用材料。
【請求項５】
請求項１乃至３のいずれかに記載の有機シラン化合物を用い、ＰＥＣＶＤ装置により成膜した絶縁膜。
【請求項６】
請求項６の絶縁膜を、炭素原子とケイ素原子との結合が切断される以上の温度で熱処理し、多孔質化した絶縁膜。
【請求項７】
請求項５または請求項６に記載の絶縁膜を用いた半導体デバイス。
【発明の詳細な説明】
【０００１】
【発明の属する技術分野】
本発明は、ロジックＵＬＳＩにおける多層配線技術において用いられる低誘電率層間絶縁膜材料に関するものである。殊にプラズマ重合用シラン化合物を含んでなる絶縁膜材料およびその用途に関するものである。
【０００２】
【従来の技術】
電子産業の集積回路分野の製造技術において、高集積化かつ高速化の要求が高まっている。シリコンＵＬＳＩ、殊にロジックＵＬＳＩにおいては、ＭＯＳＦＥＴの微細化による性能よりも、それらをつなぐ配線の性能が課題となっている。すなわち、多層配線化に伴う配線遅延の問題を解決する為に配線抵抗の低減と配線間および層間容量の低減が求められている。
【０００３】
これらのことから、現在、集積回路の大部分に使用されているアルミニウム配線に変えて、より電気抵抗が低く、マイグレーション耐性のある銅配線の導入が必須となっており、スパッタリングまたは化学蒸着（以下、ＣＶＤと略記）法によるシード形成後、銅メッキを行うプロセスが実用化されつつある。
【０００４】
低誘電率層間絶縁膜材料としては、さまざまな提案がある。従来技術としては、無機系では、二酸化珪素（ＳｉＯ２）、窒化珪素、燐珪酸ガラス、有機系では、ポリイミドが用いられてきたが、最近では、より均一な層間絶縁膜を得る目的で予めテトラエトキシシランモノマーを加水分解、すなわち、重縮合させてＳｉＯ２を得、Ｓｐｉｎ  ｏｎ  Ｇｌａｓｓ（無機ＳＯＧ）と呼ぶ塗布材として用いる提案や、有機アルコシキシランモノマーを重縮合させて得たポリシロキサンを有機ＳＯＧとして用いる提案がある。
【０００５】
また、絶縁膜形成方法として絶縁膜ポリマー溶液をスピンコート法等で塗布、成膜を行う塗布型のものと主にプラズマＣＶＤ装置中でプラズマ重合させて成膜するＣＶＤ法の二つ方法がある。
【０００６】
プラズマＣＶＤ法の提案としては、例えば、特許文献１において、トリメチルシランと酸素とからプラズマＣＶＤ法により酸化トリメチルシラン薄膜を形成する方法が、また、特許文献２では、メチル，エチル，ｎ−プロピル等の直鎖状アルキル、ビニル、フェニル等のアルキニル及びアルール基を有するアルコキシシランからプラズマＣＶＤ法により酸化アルキルシラン薄膜を形成する方法が提案されている。これら従来のプラズマＣＶＤ法材料で形成された絶縁膜は、バリアメタル、配線材料である銅配線材料との密着性が良好な反面、膜の均一性が課題となったり、成膜速度、比誘電率が不十分な場合があった。
【０００７】
一方、塗布型の提案としては、膜の均一性は良好であるものの、塗布、溶媒除去、熱処置の三工程が必要であり、ＣＶＤ材料より経済的に不利であり、また、バリアメタル、配線材料である銅配線材料との密着性や、微細化している基板構造への塗布液の均一な塗布自体が課題となる場合が多い。
【０００８】
また、塗布型材料においては、比誘電率が２．５以下、更には、２．０以下のＵｌｔｒａ  Ｌｏｗ−ｋ材を実現する為に多孔質材料とする方法が提案されている。有機系もしくは無機系材料のマトリックスに容易に熱分解する有機成分微粒子を分散させ、熱処理し多孔化する方法、珪素と酸素をガス中蒸発させて形成したＳｉＯ２超微粒子を蒸着させ、ＳｉＯ２超微粒子薄膜を形成させる方法等がある。
【０００９】
しかしながら、これら多孔質化の方法は、低誘電率化には有効であるものの、機械的強度が低下し、化学的機械的研磨（ＣＭＰ）が困難となったり、水分を吸収による誘電率の上昇と配線腐食を引き起こす場合があった。
【００１０】
従って、市場は、低誘電率、十分な機械的強度、バリアメタルとの密着性、銅拡散防止、耐プラズマアッシング性、耐吸湿性等の全て要求性能を満たすバランスの良い材料を、更に求めており、これらの要求性能をある程度バランスさせる方法として、有機シラン系材料において、シランに対する有機置換基の炭素比率を上昇させることによって、有機ポリマーと無機ポリマーの中間的特徴を有する材料が提案されている。
【００１１】
例えば、特許文献３では、アダマンチル基を有するシリコン化合物を酸性水溶液共存下、ゾル−ゲル法により加水分解重縮合した塗布溶液を用い、多孔質化せずに比誘電率が２．４以下の層間絶縁膜を得る方法を提案している。
【００１２】
しかしながら、この材料は、塗布型の材料であり、依然、上述したような塗布型による成膜方法の課題を抱えている。
【００１３】
【特許文献１】
特開２００２−１１０６７０号公報
【特許文献２】
特開平１１−２８８９３１号公報
【特許文献３】
特開２０００−３０２７９１号公報
【００１４】
【発明が解決しようとする課題】
本発明は上記の課題に鑑みてなされたものであり、その目的は、新規な低誘電率材料、殊にＰＥＣＶＤ装置に適したアルコキシシラン化合物を含んでなる低誘電率絶縁膜用材料を提供すること、およびそれを用いた絶縁膜並びにこれらの絶縁膜を含んでなる半導体デバイスを提供することにある。
【００１５】
【課題を解決するための手段】
本発明者らは、三級炭素基が酸素原子に直接結合したアルコキシ基を有する有機シラン化合物が、絶縁膜、殊に半導体デバイス用の低誘電率層間絶縁膜材料として好適であることを見出し、本発明を完成するに至った。
【００１６】
すなわち、本発明は、三級炭素原子と酸素原子が直結したアルコキシ基を少なくとも一つ有する下記一般式（１）
【００１７】
【化２】
2004256479.tif 000002
（式中、Ｒ１，Ｒ２，Ｒ３は、炭素数１〜２０の炭化水素基を表し、Ｒ４，Ｒ５は、水素原子または炭素数１〜２０の炭化水素基を表す。Ｒ１，Ｒ２，Ｒ３は、互いに結合し、環状構造を形成してもよい。ｍは、１乃至３の整数、ｎは、０乃至２の整数、４−ｍ−ｎは、１乃至３の整数を表す。）
で示される有機シラン化合物を含んでなる、化学気相成長法により形成される絶縁膜用材料を提供することにある。
【００１８】
以下、本発明の詳細について説明する。
【００１９】
上記一般式（１）において、Ｒ１，Ｒ２，Ｒ３は、炭素数１〜２０の飽和または不飽和炭化水素基であり、直鎖状、分岐鎖状、環状のいずれの構造を有してよい。また、Ｒ１，Ｒ２，Ｒ３が互いに結合したものも本発明の範囲に含まれる。炭素数が２０を超える場合は、対応する有機ハライド等原料の調達が困難となったり、調達できたとしても純度が低い場合がある。
【００２０】
ＣＶＤ装置での安定的使用考慮した場合、炭素数１〜１０の炭化水素基が特に好ましい。炭素数が１０を超えた場合、生成した有機シランの蒸気圧が低くなり、ＰＥＣＶＤ装置での使用が困難となる場合がある。
【００２１】
Ｒ１，Ｒ２，Ｒ３の炭化水素基の例としては、特に限定されるものではないが、炭素数１〜２０、好ましくは炭素数１〜１０のアルキル基、アリール基、アリールアルキル基、アルキルアリール基を挙げることができる。Ｒ１，Ｒ２，Ｒ３は、同一であっても異なっても良い。
【００２２】
Ｒ１，Ｒ２，Ｒ３が互いに結合していない場合の例としては、メチル、エチル、ｎ−プロピル、ｉ−プロピル、ｎ−ブチル、ｉ−ブチル、ｓｅｃ−ブチル、ｔｅｒｔ．−ブチル、ｎ−ペンチル、ｔｅｒｔ．−アミル、ｎ−ヘキシル、シクロヘキシル、フェニル、トルイル等を挙げることができる。
【００２３】
Ｒ１，Ｒ２，Ｒ３が互いに結合した場合の例としては、１−アダマンチルが代表例として挙げられる。
【００２４】
Ｒ４，Ｒ５は、水素原子またはＲ１，Ｒ２，Ｒ３と同様の炭化水素基を表し、Ｒ４どうし，Ｒ５どうしは、同一でも異なってもよい。
ｍは、１乃至３の整数、ｎは、０乃至２の整数、４−ｍ−ｎは、１乃至３の整数を表す。
【００２５】
一般式（１）で表される有機シラン化合物の具体例としては、
（Ａ）  ターシャリーブトキシメチルジメトキシシラン、ターシャリーブトキシメチルジエトキシシラン、ターシャリーブトキシメチルジヒドロキシシラン、ターシャリーブトキシエチルジメトキシシラン、ターシャリーブトキシエチルジエトキシシラン、ターシャリーブトキシエチルジヒドロキシシラン、ターシャリーブトキシフェニルジメトキシシラン、ターシャリーブトキシフェニルジエトキシシラン、ターシャリーブトキシフェニルジヒドロキシシラン等、
（Ｂ）  １−アダマンタノキシメチルジメトキシシラン、１−アダマンタノキシメチルジエトキシシラン、１−アダマンタノキシメチルジヒドロキシシラン、１−アダマンタノキシエチルジメトキシシラン、１−アダマンタノキシエチルジエトキシシラン、１−アダマンタノキシエチルジヒドロキシシラン、１−アダマンタノキシフェニルジメトキシシラン、１−アダマンタノキシフェニルジエトキシシラン、１−アダマンタノキシフェニルジヒドロキシシラン等、
（Ｃ）  ターシャリーブトキシジメチルヒドロキシシラン、ターシャリーブトキシジメチルメトキシシラン、ターシャリーブトキシジメチルエトキシシラン、ターシャリーブトキシジエチルヒドロキシシラン、ターシャリーブトキシジエチルメトキシシラン、ターシャリーブトキシジエチルエトキシシラン、ターシャリーブトキシジフェニルヒドロキシシラン、ターシャリーブトキシジフェニルメトキシシラン、ターシャリーブトキシジフェニルエトキシシラン等、
（Ｄ）  １−アダマンタノキシジメチルヒドロキシシラン、１−アダマンタノキシジメチルメトキシシラン、１−アダマンタノキシジメチルエトキシシラン、１−アダマンタノキシジエチルヒドロキシシラン、１−アダマンタノキシジエチルメトキシシラン、１−アダマンタノキシジエチルエトキシシラン、１−アダマンタノキシジフェニルヒドロキシシラン、１−アダマンタノキシジフェニルメトキシシラン、１−アダマンタノキシジフェニルエトキシシラン等、
（Ｅ）  ターシャリーブトキシトリメチルシラン、ターシャリーブトキシトリエチルシラン、ターシャリーブトキシトリフェニルシラン、ターシャリーブトキシジメチルターシャリーブチルシラン等、
（Ｆ）  １−アダマンタノキシトリメチルシラン、１−アダマンタノキシトリエチルシラン、１−アダマンタノキシトリフェニルシラン、１−アダマンタノキジメチルターシャリーブチルシラン等
が挙げられる。
【００２６】
上記一般式（１）の有機シランの製造法は、特に限定されるものではないが、例えば、上記一般式（１）においてｍ＝１かつｎ＝０である下記一般式（２）の炭化水素基三置換アルコキシシラン
【００２７】
【化３】
2004256479.tif 000003
（式中、Ｒ１，Ｒ２，Ｒ３，Ｒ５は、上記一般式（１）に同じ。）
またはｍ＝１かつｎ＝１である下記一般式（３）の炭化水素基二置換ジアルコキシシランは、
【００２８】
【化４】
2004256479.tif 000004
（式中、Ｒ１，Ｒ２，Ｒ３，Ｒ４，Ｒ５は、上記一般式（１）に同じ。）
下記一般式（４）の炭化水素基置換ハロゲン化シラン、又は、炭化水素基置換アルコキシシランと
【００２９】
【化５】
2004256479.tif 000005
（式中、Ｒ４，Ｒ５は、上記一般式（１）に同じ。Ｘは、弗素原子、塩素原子、臭素原子または沃素原子を表す。ａは、０乃至４の整数、ｂは０乃至４の整数であり、ａとｂは、同時に０でない。）
下記一般式（５）の三級炭素が酸素に直結したアルコキシアルカリ金属塩
【００３０】
【化６】
2004256479.tif 000006
（式中、Ｒ１，Ｒ２，Ｒ３は、上記一般式（１）に同じ。Ｍ１は、Ｌｉ，Ｎａ，Ｋを表す。）
を反応させ、製造することができる。
【００３１】
本製造法を採用することにより、副生成物の生成を抑制し、高収率に高純度の一般式（１）で示される有機シラン化合物が得られる。
【００３２】
また、上記一般式（４）の炭化水素基置換ハロゲン化シランまたは炭化水素基置換アルコキシシランと下記一般式（６）の有機リチウム化合物または有機マグネシウム化合物とを更に反応させて得られた、一般式（４）に該当する化合物を使用することも本発明の範囲に入る。
【００３３】
【化７】
2004256479.tif 000007
（式中、Ｒ５は、上記一般式（１）に同じ。Ｍ２は、Ｌｉ，ＭｇＣｌ，ＭｇＢｒ，ＭｇＩを表す。）
製造の際に用いる上記一般式（６）の有機リチウム化合物または有機マグネシウム化合物は、有機ハライドと、金属リチウム粒子または金属マグネシウムとを反応させて製造することができる。
【００３４】
上記一般式（６）の有機リチウム化合物または有機マグネシウム化合物を合成する際の有機ハライドと、金属リチウム粒子または金属マグネシウムとの反応条件は、特に限定されるものではないが、以下にその一例を示す。
【００３５】
使用する金属リチウムとしては、リチウムワイヤー、リチウムリボン、リチウムショット等を用いることができるが、反応の効率面から、５００μｍ以下の粒径を有するリチウム微粒子を用いることが好ましい。
【００３６】
使用する金属マグネシウムとしては、マグネシウムリボン、マグネシウム粒子、マグネシウムパウダー等を用いることができる。
【００３７】
上記の反応に用いる溶媒としては、当該技術分野で使用されるものであれば特に限定されるものでなく、例えば、ｎ−ペンタン、ｉ−ペンタン、ｎ−ヘキサン、シクロヘキサン、ｎ−ヘプタン、ｎ−デカン等の飽和炭化水素類、トルエン、キシレン、デセン−１等の不飽和炭化水素類、ジエチルエーテル、ジプロピルエーテル、ｔｅｒｔ．−ブチルメチルエーテル、ジブチルエーテル、シクロペンチルメチルエーテル等のエーテル類を使用することができる。また、これらの混合溶媒も使用することができる。
【００３８】
上記の反応における反応温度については、生成する有機リチウムまたは有機マグネシウムが分解しない様な温度範囲で行うことが好ましい。通常、工業的に使用されている温度である−１００〜２００℃の範囲、好ましくは、−８５〜１５０℃の範囲で行うことが好ましい。反応の圧力条件は、加圧下、常圧下、減圧下いずれであっても可能である。
【００３９】
合成した有機リチウムまたは有機マグネシウムは、調製の後、そのまま用いることができ、また、未反応の有機ハライドおよび金属リチウム、金属マグネシウム、反応副生成物であるリチウムハライド、マグネシウムハライドを除去した後、使用することもできる。
【００４０】
有機リチウムまたは有機マグネシウムと、上記一般式（４）の炭化水素基置換ハロゲン化シランまたは炭化水素基置換アルコキシシランとの反応条件は、特に限定されるものではないが、以下にその一例を示す。
【００４１】
使用できる反応溶媒は、上記の有機ハライドと金属リチウムまたは金属マグネシウムとの反応の際に用いることができる溶媒と同様のものが使用できる。その反応温度については、使用する有機リチウムまたは有機マグネシウムが分解しない様な温度範囲で行うことが好ましい。通常、工業的に使用されている温度である−１００〜２００℃の範囲、好ましくは−８５〜１５０℃の範囲で行うことが好ましい。反応の圧力条件は、加圧下、常圧下、減圧下いずれであっても可能である。
【００４２】
上記一般式（５）で示される三級炭素が酸素に直結したアルコキシアルカリ金属塩としては、ターシャリーブトキシリチウム、ターシャリーブトキシナトリウム、ターシャリーブトキシカリウム、１−アダマンタノキシリチウム、１−アダマンタノキシナトリウム、１−アダマンタノキシカリウム等を挙げることができる。
【００４３】
上記一般式（５）の三級炭素が酸素に直結したアルコキシアルカリ金属塩と上記一般式（４）の炭化水素基置換ハロゲン化シランまたは炭化水素基置換アルコキシシランとの反応条件は、特に限定されず、上記一般式（６）の有機リチウムまたは有機マグネシウムと、上記一般式（４）の炭化水素基置換ハロゲン化シランまたは炭化水素基置換アルコキシシラン反応条件と同様に行うことができる。
【００４４】
生成した上記一般式（１）で示される有機シラン化合物の精製法については、絶縁膜材料として使用するに有用な水分含有量５０ｐｐｍ未満、ケイ素、炭素、酸素、水素以外の元素であって製造原料に由来する不純物量を１０ｐｐｂ未満とする為に、副生するリチウム塩、マグネシウム塩、アルカリ金属塩を、ガラスフィルター、焼結多孔体等を用いた濾過、常圧もしくは減圧蒸留またはシリカ、アルミナ、高分子ゲルを用いたカラム分離精製等の手段により除去すればよい。この際、必要に応じてこれらの手段を組み合せて使用してもよい。一般の有機合成技術で用いられるような、副生するリチウム塩、マグネシウム塩、アルカリ金属塩を水等により抽出する方法では、最終的に得られる一般式（１）で示される有機シラン化合物中の水分やケイ素、炭素、酸素、水素以外の元素不純物、殊に金属不純物残渣が高くなって、絶縁膜材料として不適当なものとなる場合がある。
【００４５】
また、シラノール構造を含む副生成物が含まれる場合、シラノールの水酸基を水素化ナトリウムまたは水素化カリウム等で、ナトリウム塩またはカリウム塩として沈殿させた後、主生成物である炭化水素基置換アルコキシシランを蒸留により分離生成することができる。
【００４６】
製造に際しては、当該有機金属化合物合成分野での方法に従う。すなわち、脱水および脱酸素された窒素またはアルゴン雰囲気下で行い、使用する溶媒および精製用のカラム充填剤等は、予め脱水操作を施しておくことが好ましい。また、金属残渣およびパーティクル等の不純物も除去しておくことが好ましい。
【００４７】
本発明の一般式（１）で示される有機シラン化合物は、ＰＥＣＶＤ装置により、低誘電率絶縁材料として成膜するに好適な材料である。
【００４８】
これらの材料をＣＶＤで成膜後に、炭素原子とケイ素原子が切断される３５０℃以上の温度で熱処理することで多孔質化した低誘電率絶縁材料を得ることもできる。
【００４９】
本発明の低誘電率材料は、多層配線を用いたＵＬＳＩの製造に好適であり、これを用いた半導体デバイスも本発明の範疇に含有されるものである。
【００５０】
【実施例】
以下に実施例を示すが、本発明は、これらの実施例によって何ら限定されるものではない。
【００５１】
実施例１
［ターシャーリーブチルジメチルクロロシランの合成］
窒素雰囲気下、還流冷却器、滴下濾斗、攪拌装置を備えた３Ｌの四つ口フラスコ反応器にジメチルジクロロシラン２５８．２ｇ（２．００ｍｏｌ）とｎ−ペンタン６００ｍｌを仕込み、０℃に冷却した。滴下濾斗より、２３．７ｗｔ％ターシャリーブチルリチウムのｎ−ペンタン溶液５３９．６ｇ（２．００ｍｏｌ）を１時間で滴下し、更に２時間攪拌した。
【００５２】
反応後、副生した塩化リチウムを濾別除去し、濾液からｎ−ペンタンを留去した後、蒸留により、精製物であるターシャリーブチルジメチルクロロシランを単離した。収量は、２３５．１ｇであり、単離収率は、７８．０％であった。
［ターシャリーブチルジメチルターシャリーブトキシシランの合成］
窒素気流下、還流冷却器、滴下濾斗、攪拌装置を備えた１Ｌの四つ口フラスコ反応器にターシャリーブチルジメチルクロロシラン１５０．７ｇ（１．００ｍｏｌ）とターシャリーブトキシカリウム１３４．７ｇ（１．２０ｍｏｌ）とｎ−ヘキサン５００ｍｌとを仕込み、ｎ−ヘキサン還流条件下、２１時間反応させた。
【００５３】
固体残渣をガラスフィルターにより、濾別し、反応混合物溶液を得た。反応混合物溶液より、ｎ−ヘキサンを留去し、常圧蒸留により、目的物であるターシャリーブチルジメチルターシャリーブトキシシランを単離した。
【００５４】
収量は、１２９．３ｇ（０．６８７ｍｏｌ）であり、収率６８．７％に相当した。
【００５５】
単離したターシャリーブチルジメチルターシャリーブトキシシランを１Ｈ−ＮＭＲ、１３Ｃ−ＮＭＲ、ＧＣ−ＭＳで分析した結果は、以下の通りであった。
【００５６】
１Ｈ−ＮＭＲ；０．１４９ｐｐｍ（ｓ，６Ｈ）、０．９３７ｐｐｍ（ｓ，９Ｈ）、１．３０７ｐｐｍ（ｓ，９Ｈ）
１３Ｃ−ＮＭＲ；１７．９９ｐｐｍ、２５．８４ｐｐｍ、３２．０５ｐｐｍ
ＧＣ−ＭＳ；Ｍｗ＝１８８、Ｃ１０Ｈ２４ＯＳｉ
また、得られたターシャリーブチルジメチルターシャリーブトキシシラン１００ｇ中の水分量並びにカリウムおよびリチウム含有量を、カールフィッシャー水分計およびＩＣＰ−ＭＳ（高周波プラズマ発光−質量分析器、横河アナリティカルシステムズ社製、商品名「ＨＰ４５００」）により測定した結果は、Ｈ２О＝１１ｐｐｍ、Ｋ＜１０ｐｐｂ、Ｌｉ＜１０ｐｐｂであり、絶縁膜材料として有用なものであった。
【００５７】
比較例１
実施例１のターシャリーブチルジメチルクロロシランとターシャリーブトキシカリウムとの反応後、カリウムクロライドおよび未反応ターシャリーブトキシカリウムを濾別除去せず、水を加えて溶解分液抽出除去したこと以外は、実施例１と同様にしてターシャリーブチルジメチルターシャリーブトキシシランを調製した。
【００５８】
得られたターシャリーブチルジメチルターシャリーブトキシシラン中の水分およびカリウム含有量を、カールフィッシャー水分計およびＩＣＰ−ＭＳにより測定したところ、Ｈ２О＝１７０ｐｐｍ、Ｋ＝１８ｐｐｂであり、絶縁膜材料としては、不適当なものであった。
【００５９】
実施例２
［メチルジメトキシターシャリーブトキシシランの合成］
窒素気流下、還流冷却器、滴下濾斗、攪拌装置を備えた１Ｌの四つ口フラスコ反応器にメチルトリメトキシシラン２０４．３ｇ（１．５０ｍｏｌ）とターシャリーブトキシカリウム１６８．３ｇ（１．５０ｍｏｌ）とｎ−ヘキサン６００ｍｌとを仕込み、ｎ−ヘキサン還流条件下、１時間反応させた。
【００６０】
固体残渣をガラスフィルターにより、濾別し、反応混合物溶液を得た。反応混合物溶液より、ｎ−ヘキサンを留去し、常圧蒸留により、目的物であるメチルジメトキシターシャリーブトキシシランを単離した。
【００６１】
収量は、１９４．４ｇ（１．０９ｍｏｌ）であり、収率７２．８％に相当した。
【００６２】
単離したメチルジメトキシターシャリーブトキシシランを１Ｈ−ＮＭＲ、１３Ｃ−ＮＭＲ、ＧＣ−ＭＳで分析した結果は、以下の通りであった。
【００６３】
１Ｈ−ＮＭＲ；０．１５１ｐｐｍ（ｓ，３Ｈ）、１．３４７ｐｐｍ（ｓ，９Ｈ）、
３．５４９ｐｐｍ（ｓ，６Ｈ）
１３Ｃ−ＮＭＲ；０．１９ｐｐｍ、３１．６ｐｐｍ、４９．７ｐｐｍ
ＧＣ−ＭＳ；Ｍｗ＝１７８、Ｃ７Ｈ１８Ｏ３Ｓｉ
また、得られたメチルジメトキシターシャリーブトキシシラン１００ｇ中の水分量並びにカリウム含有量を、カールフィッシャー水分計およびＩＣＰ−ＭＳ（高周波プラズマ発光−質量分析器、横河アナリティカルシステムズ社製、商品名「ＨＰ４５００」）により測定した結果は、Ｈ２О＝１０ｐｐｍ、Ｋ＜１０ｐｐｂであり、絶縁膜材料として有用なものであった。
【００６４】
実施例３
［メチルジメトキシターシャリーブトキシシランのプラズマ重合成膜］
薄膜の作製には、図１に示すような高周波誘導結合型リモート式プラズマＣＶＤ装置（ＰＥＣＶＤ装置）を使用した。本装置の主たる構成は、石英ガラス製プラズマ源１、成膜チャンバー２、気化器３、真空排気装置４、シリコン基板５、高周波電源６およびマッチングネットワーク７からなり、成膜チャンバー２には、図２に示すような高感度赤外反射吸収分光装置（ＩＲＲＡＳ）が備えてある。このＩＲＲＡＳは、赤外光８を偏光板９で偏光した後、シリコン基板５上に堆積する重合膜に対して８０度の入射角にて照射し、重合膜からの反射光を水銀・カドミウム・テルル半導体赤外センサー１０で検出して、重合膜の成膜状態を確認するためのものである。この装置を用いて、実施例で製造したメチルジメトキシターシャリーブトキシシランのプラズマ重合成膜を以下のように実施した。
【００６５】
成膜チャンバー２を１０−４Ｐａ以下まで真空排気した後、酸素ガスを５ｓｃｃｍ導入し、チャンバー内の圧力が１０Ｐａになるよう、オリフィスバルブにより排気速度を調節した。その後、酸素ガスを排気し、原料となるターシャリーブチルトリメトキシシランガスを内圧が１０Ｐａとなるまで気化器３を通じて成膜チャンバー２に導入した。内圧が安定した後、プラズマ源１に７５Ｗの高周波を印加し、プラズマを発生させ、成膜チャンバー２内に設置したシリコン基板５上に薄膜を堆積させた。この間、メチルジメトキシターシャリーブトキシシランガスの流量は、５ｓｃｃｍに保たれ、１０分間の成膜を実施した。
【００６６】
成膜中のＩＲＲＡＳでの観測により、ターシャーリーブチル基がケイ素原子に直結した構造を有する酸化ケイ素の重合体が堆積されていることを確認した。
【００６７】
得られたシリコン基板上のプラズマ重合薄膜を電子顕微鏡（ＳＥＭ）、Ｘ線電子分光装置（ＸＰＳ）、赤外吸収分光装置（ＩＲ）により分析した結果を以下に示す。
・膜圧（ＳＥＭ）；３０ｎｍ
・成膜速度；３．０ｎｍ／ｍｉｎ．
・膜組成（ＸＰＳ）；Ｃ＝３７ａｔｏｍ％、Ｏ＝４６ａｔｏｍ％、Ｓｉ＝１７ａｔｏｍ％
・Ｃ／Ｓｉ＝２．１８
・赤外吸収（ＩＲ）；ケイ素原子に直結したターシャリーブチル基（２９５６ｃｍ−１、１４７９ｃｍ−１、７２７ｃｍ−１）、ケイ素原子に直結したメチル基（２８５３ｃｍ−１、１２７３ｃｍ−１、７９８ｃｍ−１）
比較例２
［メチルトリメトキシシランのプラズマ重合成膜］
実施例３においてメチルジメトキシターシャリーブトキシシランに変えて、メチルトリメトキシシランを用い、重合成膜時間を２０分間としたこと以外は、実施例３と同様にしてシリコン基板上にプラズマ重合薄膜を形成し、その分析結果を以下に示す。
・ＩＲＲＡＳ；メチル基がケイ素原子に直結した構造を有する酸化ケイ素の重合体の堆積を確認。
・膜圧（ＳＥＭ）；２２ｎｍ
・成膜速度；１．１ｎｍ／ｍｉｎ．
・膜組成（ＸＰＳ）；Ｃ＝３７ａｔｏｍ％、Ｏ＝４３ａｔｏｍ％、Ｓｉ＝２０ａｔｏｍ％
・Ｃ／Ｓｉ＝１．８５
・赤外吸収（ＩＲ）；ケイ素原子に直結したメチル基（２８５３ｃｍ−１、１２７３ｃｍ−１、７９８ｃｍ−１）、ケイ素原子に直結した水素（２３００ｃｍ−１付近プロードピーク）、ケイ素原子に直結したヒドロキシ基（３３００ｃｍ−１付近プロードピーク）
実施例３に比し、成膜速度が遅く、炭素取り込み量も少なく、絶縁膜として不適なケイ素に直結したヒドロキシ基および水素を有するポリマー薄膜ポリマー薄膜であることが確認された。
【００６８】
以上の如く、メチルジメトキシターシャリーブトキシシランのみのプラズマ重合により、絶縁膜として有用なケイ素原子に直結したターシャリーブチル基とメチル基を共に有する高炭素含有量の酸化ケイ素ポリマー薄膜が従来よりも高成膜速度で得られることが明らかとなった。
【００６９】
【発明の効果】
本発明によれば、以下の顕著な効果が奏される。即ち、本発明の第一の効果としては、本発明の構造を有する有機シラン化合物を用いることで、半導体デバイス層間絶縁膜中の低誘電率材料として、低誘電率且つ高機械的強度の材料を提供できることにあり、第二の効果としては、ＰＥＣＶＤ法層間絶縁膜材料として有用な三級炭素原子が酸素素原子に直結したアルコキシ基を有する有機シラン化合物を高純度に効率よく製造できることにある。
【図面の簡単な説明】
【図１】図１は、プラズマＣＶＤ装置（ＰＥＣＶＤ装置）の構成の一例を示す図である。
【図２】図２は、高感度赤外反射吸収分光装置（ＩＲＲＡＳ）の構成の一例を
示す図である。
【符号の説明】
１：石英ガラス製プラズマ源
２：成膜チャンバー
３：気化器
４：真空排気装置
５：シリコン基板
６：高周波電源
７：マッチングネットワーク
８：赤外光
９：偏光板
１０：半導体赤外センサー
【図１】
2004256479.tif 000010
【図２】
2004256479.tif 000011